"A1~300nmの範囲の平均直径を有する、0.1~60重量の1種以上の反応性粒子[前記粒子は、ケイ素、亜鉛、アルミニウム、スズ、ホウ素、ゲルマニウム、ガリウム、鉛、遷移金属、ランタニドおよび/またはアクチニドを含む一連の1種以上の元素を有する元素-酸素網状組織に基づいており、反応性官能基R1ならびに非反応性および/または部分反応性でもよい官能基R2およびR3は、前記元素-酸素網状組織の表面で前記網状組織の前記元素および/または前記酸素原子に化学的に結合しており、R1は、前記反応性粒子の全重量に基づいて0.01~98重量の量で含まれ、R2およびR3は、反応性粒子の全重量に基づいて、0~97重量の量で含まれ、R1は、OH、SH、COOH、NH2、NHR4、NCO、NCSならびに/または金属酸エステル、ウレタン、エポキシド、エポキシ、カルボン酸無水物、C=C二重結合系、アルコール、金属アルコキシド、脂肪、エステル、エーテル、キレート剤、イソシアネート、イソチオシアネートからなる群から選択される化合物および反応性樹脂成分の1種以上の基からなる群から選択され、R2は、芳香族化合物、脂肪族化合物、脂肪酸誘導体、エステルおよび/またはエーテルからなる群から選択される化合物の1種以上の基からなる群から選択され、R3は、1種以上の樹脂の基からなる群から選択され、R4は、アクリレート、フェノール、メラミン、ポリウレタン、ポリエステル、ポリエステルイミド、ポリスルフィド、エポキシド、ポリアミド、ポリアミドイミド、ポリビニルホルマール樹脂、芳香族化合物、脂肪族化合物、エステル、エーテル、金属アルコキシド、脂肪および/またはキレート剤からなる群から選択される化合物の1種以上の基からなり、R1、R2およびR3は、互いに異なる]であって、前記反応性粒子の元素-酸素網状組織は、前記元素-酸素網状組織の表面上でカルバメート基単数または複数および/またはチオカルバメート基単数または複数を介して化学的に結合した、R1としてジ-、トリ-および/もしくはポリイソシアネートならびに/またはジ-、トリ-および/もしくはポリイソチオシアネートからなる群から選択される化合物の基を含み、かつ前記反応性粒子の元素-酸素網状組織における少なくとも1種の遊離のおよび/またはブロック化したイソシアネートおよび/またはイソチオシアネート基を、前記反応性粒子の全重量に基づいて0.01~98重量の範囲の量でさらに与える、反応性粒子、B0~90重量の1種以上の慣用のバインダー、ならびにC0~95重量の1種以上の慣用の添加剤、溶媒、顔料および/または充填剤、を含むワイヤコーティング組成物であって、ここで、A、BおよびCの重量は、前記コーティング組成物A~Cの全重量に基づくワイヤコーティング組成物。前記成分Aの反応粒子が、2~100nmの範囲の平均直径を有する、請求項1に記載のワイヤコーティング組成物。前記成分Aの反応性粒子が、前記コーティング組成物の全重量に基づいて3~30重量の量で含まれる、請求項1または2に記載のワイヤコーティング組成物。前記反応粒子Aの元素-酸素網状組織が、チタン、ケイ素、アルミニウム、ホウ素および/またはジルコニウムの元素を含む、請求項1~3のいずれか一項に記載のワイヤコーティング組成物。前記反応性官能基R1が、前記反応性粒子の全重量に基づいて0.2~60重量の量で含まれる、請求項1~4のいずれか一項に記載のワイヤコーティング組成物。前記R1官能基が、ジ-、トリ-および/もしくはポリイソシアネートの基ならびに/またはジ-、トリ-および/もしくはポリイソシアネートの基であり、かつ前記R1官能基が、前記反応性粒子の全重量に基づいて0.2~60重量の量で存在する、請求項1~5のいずれか一項に記載のワイヤコーティング組成物。前記反応性官能基R1が、カルバメートおよび/またはチオカルバメート基単数または複数を介して前記元素-酸素網状組織の表面で化学的に結合した、イソシアナト官能性ウレタン、4-4’-イソシアナトフェニルメチルフェニルウレタン、ブロック化もしくは非ブロック化イソシアナト官能性オリゴ-もしくはポリイミド、ブロック化もしくは非ブロック化イソシアナト官能性オリゴ-もしくはポリアミドイミド、アミジノ官能性オリゴ-もしくはポリアミドイミド、および/またはカルボキシ官能性オリゴ-もしくはポリアミドイミド、あるいはこれらの混合物の基である、請求項1~6のいずれか一項に記載のワイヤコーティング組成物。請求項1~7のいずれか一項に記載のコーティング組成物を適用し、前記コーティング組成物を硬化させることによって、導電性ワイヤをコーティングする方法。前記導電性ワイヤが、プレコーティングされている、請求項8に記載の方法。前記コーティング組成物が、1コート適用として用いられる、請求項8または9に記載の方法。請求項1~7のいずれか一項に記載のコーティング組成物でコーティングされた導電性ワイヤ。本発明は、導電性ワイヤでの使用のためのコーティング組成物であって、A1~300nmの範囲の平均直径を有する、0.1~60重量の1種以上の反応性粒子[粒子は、ケイ素、亜鉛、アルミニウム、スズ、ホウ素、ゲルマニウム、ガリウム、鉛、遷移金属、ランタニドおよび/またはアクチニドを含む一連の1種以上の元素を有する元素-酸素網状組織に基づいており、反応性官能基R1ならびに非反応性および/または部分反応性でもよい官能基R2およびR3は、元素-酸素網状組織の表面上で該網状組織の元素および/または酸素原子に化学的に結合しており、R1は、反応性粒子の全重量に基づいて0.01~98重量の量で含まれ、R2およびR3は、反応性粒子の全重量に基づいて、0~97重量の量で含まれ、R1は、OH、SH、COOH、NH2、NHR4、NCO、NCSならびに/または金属酸エステル、ウレタン、エポキシド、エポキシ、カルボン酸無水物、C=C二重結合系、アルコール、金属アルコキシド、脂肪、エステル、エーテル、キレート剤、イソシアネート、イソチオシアネートからなる群から選択される化合物および反応性樹脂成分の1種以上の基からなる群から選択され、R2は、芳香族化合物、脂肪族化合物、脂肪酸誘導体、エステルおよび/またはエーテルからなる群から選択される化合物の1種以上の基からなる群から選択され、R3は、1種以上の樹脂の基からなる群から選択され、R4は、アクリレート、フェノール、メラミン、ポリウレタン、ポリエステル、ポリエステルイミド、ポリスルフィド、エポキシド、ポリアミド、ポリアミドイミド、ポリビニルホルマール樹脂、芳香族化合物、脂肪族化合物、エステル、エーテル、金属アルコキシド、脂肪および/またはキレート剤からなる群から選択される化合物の1種以上の基からなり、R1、R2およびR3は、互いに異なる]であって、反応性粒子の元素-酸素網状組織は、元素-酸素網状組織の表面上でカルバメート基単数または複数および/またはチオカルバメート基単数または複数を介して化学的に結合した、R1としてジ-、トリ-および/もしくはポリイソシアネートならびに/またはジ-、トリ-および/もしくはポリイソチオシアネートからなる群から選択される化合物の基を含み、かつ反応性粒子の元素-酸素網状組織における少なくとも1種の遊離のおよび/またはブロック化したイソシアネートおよび/またはイソチオシアネート基を、反応性粒子の全重量に基づいて0.01~98重量の範囲の量でさらに与える、反応性粒子、B0~90重量、好ましくは0.1~90重量の1種以上の慣用のバインダー、ならびにC0~95重量、好ましくは0.05~95重量の1種以上の慣用の添加剤、溶媒、顔料および/または充填剤、を含むコーティング組成物であって、ここで、A、BおよびCの重量は、前記コーティング組成物A~Cの全重量に基づくコーティング組成物に関する。本発明によるコーティング組成物は、運転条件下で装置の長寿命を与える、コーティングの卓越した耐熱性、耐化学性および耐機械性を与える。さらに、この組成物の非常に改善された貯蔵安定性が達成され得る。コーテッド金属導電体の優れた耐部分放電性およびコーティングの可撓性が、本発明のコーティング組成物によって与えられ得る。本発明の特徴および利点は、以下の詳細な説明を読むことから、当業者によってより容易に理解される。別個の実施形態の文脈で上記および下記に示されるそれらの本発明の特定の特徴は、明確にするために、単一の実施形態において組み合わせて提供されてもよいことを理解されたい。反対に、簡潔にするために単一の実施形態の文脈で記載される本発明の様々な特徴は、別個にまたは任意のサブコンビネーションで提供されてもよい。さらに、文脈上特に断らない限り、単数形での言及は、複数形も包含し得る例えば、1つのaおよび1つのanは、1つ、または1つ以上に言及し得る。範囲の開示は、最小値と最大値の間のあらゆる値を含む連続範囲として意図される。本発明による反応性粒子Aは、元素-酸素網状組織からなり、この表面は、元素-酸素網状組織に、すなわち、この網状組織の元素および/または酸素原子に化学的に結合している、反応性官能基R1ならびに非反応性および/または部分的反応性でもよい官能基R2およびR3を含み、ここで、ジ-、トリ-および/もしくはポリイソシアネートの基および/またはジ-、トリ-および/もしくはポリイソチオイソシアネートの基は、元素-酸素網状組織の表面上でカルバメート基単数または複数および/またはチオカルバメート基単数または複数を介して化学的に結合しており、かつ反応性粒子の元素-酸素網状組織において少なくとも1種の遊離のおよび/ブロック化したイソシアネートおよび/またはイソチオシアネート基をさらに与える。記載された官能基R1~官能基R4を有する反応性粒子は、その平均直径が、1nm~300nmの範囲、好ましくは2nm~100nmの範囲、特に好ましくは3nm~85nmの範囲である。本明細書で記載される平均直径という用語は、ISO13321に従ってマルバーンゼータサイザーMalvernZetasizerを用いる測定を指す。反応性粒子Aは、コーティング組成物の全重量に基づいて、0.1~60重量、好ましくは1~35重量、より好ましくは3~30重量の量で含まれる。本発明による反応性粒子の元素-酸素網状組織は、元素-酸素網状組織において化学的に結合しているケイ素、亜鉛、アルミニウム、スズ、ホウ素、ゲルマニウム、ガリウム、鉛、遷移金属、ランタニドおよび/またはアクチニドを含む一連の、1種以上の上記元素を含む。この網状組織は、それぞれの場合に酸素原子に化学的に結合した規則的および/または不規則的配列において1種以上の同一または異なる元素を含み得る。チタン、ケイ素、アルミニウム、ホウ素および/またはジルコニウムの元素の使用が好ましい。さらに、本発明による反応性粒子の元素-酸素網状組織は、この網状組織の元素および/または酸素原子に元素-酸素網状組織の表面で化学的に結合した、反応性官能基R1ならびに非反応性および/または部分反応性でもよい官能基R2およびR3を含み、ここで、ジ-、トリ-および/もしくはポリイソシアネートの基ならびに/またはジ-、トリ-および/もしくはポリイソチオシアネート基は、元素-酸素網状組織の表面上でカルバメート基単数または複数および/またはチオカルバメート基単数または複数を介して化学的に結合している。反応性官能基R1は、反応性粒子の全重量に基づいて、0.01~98重量、好ましくは0.2~60重量の量で含まれる。反応性粒子の元素-酸素網状組織は、元素-酸素網状組織の表面でカルバメート基単数または複数および/またはチオカルバメート基単数または複数を介して化学的に結合した、R1としてジ-、トリ-および/もしくはポリイソシアネートの基ならびに/またはジ-、トリ-および/もしくはポリイソチオシアネートの基を含み、かつR1の基および/または成分Bのバインダーの求核性官能基とのさらなる反応のための少なくとも1種の遊離のおよび/またはブロック化したイソシアネートおよび/またはイソチオシアネート基をさらに与えることは、本発明によって必須である。カルバメート基単数または複数および/またはチオカルバメート基単数または複数により結合された、ジ-、トリ-および/もしくはポリイソシアネートの基ならびに/またはジ-、トリ-および/またはポリイソチオシアネートの基は、粒子における反応性基の反応性に影響を与えるために、いわゆるスペーサとして1種以上のアリールおよび/またはアルキル基を介して結合されていてもよい。アルキル基は、例えば、C1~C6アルキル基、特にC1~C4アルキル基が好ましい。反応性粒子の元素-酸素網状組織は、R1としてジ-、トリ-および/もしくはポリイソシアネートの基ならびに/またはジ-、トリ-および/もしくはポリイソチオシアネートの基を0.01~98重量、好ましくは0.2~60重量の範囲で含み、重量は反応性粒子の全重量に基づく。ジ-、トリ-および/またはポリイソシアネートの例は、メチレンジフェニルジイソシアネート、トルイレンジイソシアネート、ヘキサメチレンジイソシアネート、ジイソシアナトジフェニルエーテル、イソホロンジイソシアネート、トリスイソシアナトノナン、ならびに/または芳香族および/もしくは脂肪族および/もしくは脂環式のイソシアネート基および/もしくはイソチオシアネート基を含む、イソシアヌレート、カルボジイミド、ウレトジオン、尿素、ウレタン、アミド、イミドなどの適切な多官能性関連分子である。カルバメートおよび/またはチオカルバメート基単数または複数を介して元素-酸素網状組織の表面で化学的に結合した、基としてイソシアナト官能性ウレタン、例えば、4-4’-イソシアナトフェニルメチルフェニルウレタン、ブロック化もしくは非ブロック化イソシアナト官能性オリゴ-もしくはポリイミド、ブロック化もしくは非ブロック化イソシアナト官能性オリゴ-もしくはポリアミドイミド、アミジノ官能性オリゴ-もしくはポリアミドイミド、および/またはカルボキシ官能性オリゴ-もしくはポリアミドイミド、あるいはこれらの混合物の使用が好ましい。R1は、OH、SH、COOH、NH2、NHR4、NCO、NCS、1種以上の金属酸エステル、ウレタン、エポキシド、エポキシ、カルボン酸無水物、C=C二重結合系、アルコール、金属アルコキシド、脂肪、エステル、エーテル、キレート剤からなる群から選択される化合物の基および/または反応性樹脂成分の基からなる群からさらに選択され得る。反応性樹脂成分の基は、例えば、イミド、アミド、シロキサンおよび/またはアクリレートの基であり得る。非反応性および/または部分反応性官能基R2およびR3は、Aの反応性粒子中に0~97重量の量で含まれ、ここで、R2は、0~97重量、好ましくは0~50重量の量で含まれ、R3は、0~97重量、好ましくは0~50重量の量で含まれ、重量パーセントは、反応性粒子の全重量に基づく。本明細書で記載される非反応性という用語は、求核性、求電子性の基および/または電子環状反応機構に関して反応性がないことを意味すると意図され、本明細書で記載される部分反応性という用語は、求核性、求電子性の基および/または電子環状反応機構に関して反応性が乏しいことを意味すると意図される。部分反応性官能基は、本発明による組成物のコーティングの硬化の間に有意には関与せず、これは、反応性の乏しいことが、本明細書の実施例で記載されるとおりの通常のワイヤエナメル硬化条件下で0.1~50の変換率を特徴とすることを意味する。R2の例は、芳香族化合物、例えば、フェニル、クレシル、ノニルフェニルの基、脂肪族化合物の基、例えば、分岐、直鎖、飽和、不飽和のアルキル基C1~C30の基、脂肪酸誘導体の基;直鎖または分岐のエステルおよび/またはエーテルの基からなる群から選択される化合物の基である。芳香族化合物の基、例えば、フェニル、クレシル、ノニルフェニルの基、および直鎖もしくは分岐のアルキル基C4~C12の基、またはこれらの混合物が好ましい。R3の例は、1種以上の樹脂の基、例えば、1種以上のポリウレタン基、ポリエステル基、ポリエステルイミド基、トリス-ヒドロキシルエチルイソシアヌレートTHEIC-ポリエステルイミド基、ポリアミドイミド基、ポリイミド基、ポリチタン酸エステル樹脂の基およびこれらの誘導体の基、有機誘導体を有するポリシロキサン樹脂の基、ポリスルフィド基、ポリアミド基、ポリビニルホルマール樹脂の基、ならびに/またはポリマーの基、例えば、ポリアクリレート、ポリヒダントイン、ポリベンズイミダゾールの基などからなる群から選択される化合物の基である。末端ウレタン部分を有するポリウレタン、ポリエステルもしくはポリエステルイミド構造を含んでいてもよいポリアミドイミド樹脂の基、ポリウレタン基、ポリアミド基、ポリイミド基、ポリエステル基、THEIC-ポリエステル基、ポリエステルイミド基、および/またはTHEICポリエステルイミドの基の使用が好ましい。R4の例は、アクリレート、フェノール、メラミン、ポリウレタン、ポリエステル、ポリエステルイミド、ポリスルフィド、エポキシド、ポリアミド、ポリアミドイミド、ポリビニルホルマール樹脂の基;芳香族化合物、例えば、フェニル、クレシル、ノニルフェニルの基;脂肪族化合物の基、例えば、分岐、直鎖、飽和、不飽和のC1~C30のアルキル基;エステルおよび/もしくはエーテルの基、例えば、メチルグリコレート、メチルジグリコレート、エチルグリコレート、ブチルジグリコレート、ジエチレングリコレート、トリエチレングリコレートの基;金属アルコキシドの基、例えば、1-ヒドロキシメチル-プロパン-1,1-ジメチロレート、2,2-ビス-ヒドロキシメチル-1,3-プロパンジオレート、2-ヒドロキシプロパン-1,3-ジオレート、エチレングリコレート、ネオペンチルグリコレート、ブタノレート、イソプロパノレート、ベンジルアルコレート、ヘキサンジオレート、ブタンジオレートの基;脂肪の基、例えば、キャスターオイルの基、ならびに/またはキレート剤の基、例えば、アミノトリエタノレート、アミノジエタノレート、アセチルアセトネート、エチルアセトネート、ラクテートの基である。R4としてアクリレート樹脂、アミノトリエタノレート、アセチルアセトネート、ポリウレタン樹脂、ポリアミドイミド樹脂、エチレングリコレート、ブタノレート、イソプロパノレート、ベンジルアルコレートおよび/またはブチルジグリコレートの基の使用が好ましい。基R1、R2およびR3は、互いに異なる。本発明による反応性粒子Aに加えて、モノマー性および/またはポリマー性元素-有機化合物が、コーティング組成物中に含まれてもよい。ポリマー性元素-有機化合物の例としては、例えば、独国特許第19841977号明細書に記載されたとおりの無機-有機混成ポリマーが挙げられる。モノマー性元素-有機化合物の例としては、オルト-チタン酸エステルおよび/もしくはオルト-ジルコン酸エステル、例えば、チタン酸またはジルコン酸ノニル、セチル、ステアリル、トリエタノールアミン、ジエタノールアミン、アセチルアセトン、アセト酢酸エステル、テトラ-イソプロピル、クレシル、テトラブチル、およびチタンテトララクテート、ハフニウムおよびケイ素化合物、例えば、ハフニウムテトラブトキシドおよびケイ酸テトラエチルならびに/または様々なシリコーン樹脂が挙げられる。この種のさらなるポリマー性および/またはモノマー性元素-有機化合物は、コーティング組成物の全重量に基づいて、0~70重量の量で本発明による組成物中に含まれ得る。成分Aの調製は、当業者に知られたとおりに、官能基R1~官能基R3に対応する有機反応物質の存在下で適切な元素-有機または元素-ハロゲン化合物の慣用の加水分解および縮合反応によって行われ得る。同様に、反応性粒子の有機樹脂および/または成分は、対応する反応性粒子に対して対応する元素-酸化物化合物と反応させ得る。このような調製方法は、当業者に公知であり、例えば、RalphK.Iler、JohnWileyandSons、TheChemistryofSilica、NewYork、312頁以下、1979年を参照されたい。例えば、成分Aは、日産化学工業株式会社製SNOWTEX登録商標製品ラインの製品から調製され得る。成分Bとして、導電性ワイヤなどの金属導電体のコーティング用に知られているバインダーが用いられ得る。このようなバインダーは、ポリエステル、ポリエステルイミド、ポリアミド、ポリアミドイミド、ポリイミド、THEICポリエステルイミド、ポリチタン酸エステル-THEICエステルイミド、フェノール樹脂、メラミン樹脂、ポリメタクリルイミド、ポリイミド、ポリビスマレインイミド、ポリエーテルイミド、ポリベンゾオキサジンジオン、ポリヒダントイン、ポリビニルホルマール、ポリビニルアセタールおよび/またはブロック化イソシアネート、同様にエポキシドおよび/またはアクリレート樹脂であることができ、例えば、Behr、HochtemperaturbestaendigeKunststoffeHanserVerlage、Munich1969年;Cassidy、ThermallyStablePolymersNewYork:MarcelDekker、1980年;Frazer、HighTemperatureResistantPolymersNewYork:Interscience、1968年;Mair、Kunststoffe771987年204におけるポリエステルおよびTHEIC-ポリエステルイミドも参照されたい。成分Bとしてのポリアミドイミドおよび/またはポリイミドの使用が好ましい。ポリアミドイミドは、ポリウレタン、ポリエステルおよび/またはポリエステルイミド構造を含んでいてもよい。成分Bは、0~90重量のおよび0.1~90重量でもよい範囲で本発明の組成物中で用いられ得る。0.1~60重量の範囲が好ましく、ここで、重量パーセントは、コーティング組成物A~Cの全重量に基づく。ポリアミドイミドの例は、多価の脂肪族、芳香族および/または脂環式カルボン酸ならびにこれらの無水物と、多価の脂肪族、芳香族および/または脂環式イソシアネートとの縮合生成物である。上述の多価イソシアネートに代えてまたは加えて、それぞれのアミンが、本発明による組成物に用いられるポリアミドイミドの形成に用いられ得る。ある割合の一官能性カルボン酸およびこの無水物ならびに/またはイソシアネートおよび/もしくはアミンも用いられ得る。さらに、アミノアルコールが用いられてもよく、ある割合のウレタン結合を有するポリアミドイミドをもたらす。さらに、ポリエステルがポリアミドイミド樹脂の形成過程で用いられてもよく、ある割合のウレタン結合および/または比較的高い割合のアミド結合をもたらす。例えば、無水トリメリット酸、アジピン酸および/またはテレフタル酸と、ジフェニルメタンジイソシアネート、トルイレンジイソシアネート、ヘキサメチレンジイソシアネート、ジイソシアナトジフェニルエーテル、イソホロンジイソシアネート、トリスイソシアナトノナン、メチレンジアニリンまたはジアミノジフェニルエーテルとから調製されるポリアミドイミド樹脂が好ましい。ポリイミドの例は、多価の脂肪族、芳香族および/または脂環式カルボン酸無水物と、多価の脂肪族、芳香族および/または脂環式イソシアネートとの縮合生成物である。上述の多価イソシアネートに代えてまたは加えて、それぞれのアミンが、本発明による組成物に用いられるポリアミドイミドの形成に用いられ得る。ある割合の一官能性カルボン酸無水物ならびに/またはイソシアネートおよび/もしくはアミノも用いられ得る。カルボン酸、またはカルボン酸とカルボン酸無水物の両方の官能性を有する分子の使用も、ポリマー中である割合のアミド結合に達することが可能である。また、アミノアルコールも用いられてもよく、ある割合のウレタン結合を有するポリイミドをもたらす。さらに、ポリエステルが、ポリイミド樹脂の形成過程で用いられてもよく、ある割合のウレタンおよび/もしくはエステル結合、ならびに/または比較的高い割合のアミド結合をもたらす。例えば、無水ピロメリット酸と、ジフェニルメタンジイソシアネート、トルイレンジイソシアネート、ジイソシアナトジフェニルエーテル、ヘキサメチレンジイソシアネート、イソホロンジイソシアネート、トリスイソシアナトノナン、メチレンジアニリンまたはジアミノジフェニルエーテルとから調製されるポリイミド樹脂が好ましい。ポリエステルの例は、ヘテロ環式の窒素含有環を有するポリエステル、例えば、分子中に縮合したイミドおよびヒダントインおよびベンズイミダゾール構造を有するポリエステルである。ポリエステルとしては、特に、多価の脂肪族、芳香族および/または脂環式カルボン酸の縮合物ならびにこれらの無水物、ある割合の一官能性化合物、例えば、一価アルコールを有していてもよいイミド含有ポリエステルアミノ基含有化合物の場合の多価アルコールが挙げられる。飽和ポリエステルイミドは、好ましくは、ジオールに加えて、ポリオール、ならびにさらなるジカルボン酸成分として、ジアミノジフェニルメタンと無水トリメリット酸との反応生成物も含み得るテレフタル酸ポリエステルに基づく。また、不飽和ポリエステル樹脂および/またはポリエステルイミドも用いられてもよい。ポリアミドの例は、ポリヘキサメチレンジアミンアジペートまたはポリカプロラクタムなどの熱可塑性ポリアミドである。成分Bとして用いられてもよいフェノール樹脂および/またはポリビニルホルマールの例としては、フェノールとアルデヒドとの重縮合により得られるノボラック、またはポリビニルアルコールと、アルデヒドおよび/またはケトンとから得られるポリビニルホルマールが挙げられる。例えば、ポリオール、アミン、CH-酸性化合物例えば、アセト酢酸エステル、マロン酸エステルなどとジイソシアネートとの付加物などの、当業者に知られているとおりのブロック化イソシアネートも、成分Bとして用いられてもよく、クレゾールおよびフェノールが通常ブロッキング剤として用いられる。本発明による組成物は、当業者に知られたようなものとして、成分Cとして慣用の添加剤、溶媒、顔料および/または充填剤を、本発明による組成物の全重量に基づいて、0~95重量の範囲で含み得る。本発明の組成物中のCの成分の量は、それぞれの適用に依存しており、当業者において公知である。慣用の添加剤としては、例えば、慣用のエナメル添加剤、例えば、増量剤、可塑化成分、促進剤例えば、金属塩、置換アミン、または触媒、例えば、チタン酸テトラブチル、チタン酸イソプロピル、チタン酸クレゾール、他のチタン酸エステル誘導体、これらのポリマー形、ジラウリン酸スズジブチル、さらなるスズ触媒、他の金属ベース触媒、アミン触媒例えば、ジアザビシクロウンデセン、ジアザビシクロオクタンおよび/または当業者に公知の他のアミン触媒、さらなる開始剤例えば、光開始剤、熱応答性開始剤、安定剤例えば、ヒドロキノン、キノン、アルキルフェノール、アルキルフェノールエーテル、消泡剤および流れ調整剤が挙げられる。このような慣用の添加剤は、例えば、本発明による組成物の全重量に基づいて、0.01~50重量の量で用いられ得る。溶解性を増加させるために、本組成物は、有機溶媒、例えば、芳香族炭化水素、N-メチルピロリドン、N-エチルピロリドン、N-オクチルピロリドン、クレゾール、フェノール、キシレノール、カプロラクトン、シクロヘキサノン、炭酸プロピレン、スチレン、ビニルトルエン、メチルアクリレートなどを含み得る。本発明による組成物は、例えば、本発明による組成物の全重量に基づいて、30~95重量の有機溶媒を場合によって含んでもよい。顔料は、例えば、当業者に知られたとおりの、着色付与性無機および/有機顔料、例えば、二酸化チタンまたはカーボンブラック、ならびに特殊効果顔料、例えば、金属フレーク顔料および/または真珠光沢顔料であり、これらには、当該技術分野で知られたとおりの染料も含まれ、例えば、本発明による組成物の全重量に基づいて、0.1~60重量の範囲で用いられ得る。充填剤は、例えば、チョーク、タルク、水酸化アルミニウム、石英粉、スレート粉、クレーまたはマイクロドロマイトであり、これらは、本発明による組成物の全重量に基づいて0.1~60重量の範囲で用いられ得る。場合によって、本発明による組成物は、慣用のワイヤコーティングと混合され、次いで、慣用の方法で適用されてもよい。本発明によるコーティング組成物は、用いられる導電性ワイヤの種類および直径にかかわらず、慣用の方法で適用され得る。本発明によるコーティング組成物は、ワイヤの多層コーティングの構成要素として含まれ得る。この多層コーティングは、少なくとも1種の本発明によるコーティング組成物を含み得る。本発明によれば、ワイヤは、既存のコーティング層とともにまたはそれなしでコーティングされ得る。既存のコーティング層は、例えば、絶縁コーティングおよび難燃性コーティングを含み得る。このような場合、本発明によるコーティングの層厚さは、かなり異なり得る。ワイヤは、通常多層コーティングとして、例えば、ポリエステルイミド、ポリアミド、ポリアミドイミド、ポリエステル、THEIC-ポリエステルイミドおよびこれらの組合せに基づく、当該技術分野により知られているとおりの通常のワイヤコーティング組成物でプレコーティングされ得る。本発明によるコーティング組成物は、例えば、従来の層の厚さ、例えば、パス当たり0.3~25μmで、多層ワイヤコーティングの最後の硬化コーティング層上のトップエナメルとして適用され得る。本発明によるコーティングとしてさらなるコーティング、例えば、さらなる絶縁コーティングを行うことも可能である。このようなコーティングは、例えば、特別の機能性、および平滑化のために、所望の表面特性の創出のためのトップコートとしても用いられ得る。例えば、ポリアミドに基づく組成物は、当技術分野で知られているとおりに、自己接着性などの特別の機能性を創出するためのトップコートとして特に適切である。さらに、本発明による組成物は、1コート適用単層系としても適切である。コーティングは、オーブン中で乾燥され得る。コーティングおよび乾燥は、連続して数回場合によって行われてもよい。オーブンは、水平にまたは垂直に配置されていてもよく、コーティングの継続時間および数、焼付け温度stovingtemerature、コーティング速度などのコーティング条件は、コーティングされるワイヤの性質に依存する。例えば、コーティング温度は、室温~400°Cの範囲であり得る。さらに、400°Cを超える、例えば、最大800°Cおよびそれを超える周囲温度も、本発明によるコーティングの品質における認識できる劣化なしにコーティングの間に可能であり得る。乾燥は、当業者において公知の技術によって赤外IRおよび/または近赤外NIR放射による照射によって対応され得る。乾燥および焼付けの間に、本発明による組成物の成分、特に成分Aおよび成分Bは、互いに化学反応を起こし得る。成分Aおよび成分Bの化学的性質に依存して、様々な化学反応、例えば、重縮合反応、重合反応、付加反応が可能である。本発明による組成物の使用は、ワイヤの性質および直径にかかわらず行われ得る;例えば、5μm~6mmの直径を有するワイヤがコーティングされ得る。好適なワイヤとしては、例えば、銅、アルミニウム、亜鉛、鉄、金、銀またはこれらの合金からできている慣用の金属導電体が挙げられる。本発明によれば、組成物は、従来の層の厚さで適用され得る。コーティングの、本発明によって得られる耐部分放電性、ならびに接着性、強度および伸展性に影響を与えることなく、薄層を適用することも可能である。乾燥層の厚さは、細いワイヤおよび太いワイヤの規格化された値に従って変わり得る。例えば、乾燥層の厚さは、ワイヤ直径に強く依存して、1と150μmの間であり得る。本発明は、以下の実施例を参照して説明される。本発明によるワイヤコーティング組成物実施例1~9実施例1撹拌機および温度計を備えた2リットルの三つ口フラスコに、23重量部の水なしコロイド状シリカ溶液50nm、20重量部の1,3-ジオキソ-2-ベンゾフラン-5-カルボン酸、26重量部の4,4’-メチレンジフェニルジイソシアネートおよび0.2重量部の金属酸エステル触媒を加えた。この混合物を、二酸化炭素生成が終了するまで最高150°Cに徐々に加熱した。次いで、この物質を、1-メチル-2-ピロリドン、キシレンおよびSOLVESSO登録商標100で希釈して、透明エナメルを得た。ワイヤコーティングは、33.0の固形分1g、1時間、180°C;DINENISO3251および760mPasの粘度25°C;DIN53015を有した。実施例2撹拌機および温度計を備えた2リットルの三つ口フラスコに、31重量部の二酸化チタン溶液50nm、20重量部の1,3-ジオキソ-2-ベンゾフラン-5-カルボン酸、26重量部の4,4’-メチレンジフェニルジイソシアネートおよび0.2重量部の金属酸エステル触媒を加えた。この混合物を、二酸化炭素生成が終了するまで最高150°Cに徐々に加熱した。この物質を、1-メチル-2-ピロリドン、キシレンおよびSOLVESSO登録商標100で希釈して、透明エナメルを得た。ワイヤコーティングは、33.8の固形分1g、1時間、180°C;DINENISO3251および840mPaの粘度25°C;DIN53015を有した。実施例3撹拌機および温度計を備えた2リットルの三つ口フラスコに、37重量部のフュームド酸化アルミニウム溶液80nm、20重量部の1,3-ジオキソ-2-ベンゾフラン-5-カルボン酸、26重量部の4,4’-メチレンジフェニルジイソシアネートおよび0.2重量部の金属酸エステル触媒を加えた。この混合物を、二酸化炭素生成が終了するまで最高150°Cに徐々に加熱した。この物質を、1-メチル-2-ピロリドン、キシレンおよびSOLVESSO登録商標100で希釈して、透明エナメルを得た。ワイヤコーティングは、32.9の固形分1g、1時間、180°C;DINENISO3251および630mPasの粘度25°C;DIN53015を有した。実施例4撹拌機および温度計を備えた2リットルの三つ口フラスコに、26重量部の水無しコロイド状シリカ溶液50nm、11重量部のピロメリット酸二無水物、9重量部のベンゼン-1,3-ジカルボン酸、27重量部の4,4’-メチレンジフェニルジイソシアネートおよび0.2重量部の金属酸エステル触媒を加えた。この混合物を、二酸化炭素生成が終了するまで最高150°Cに徐々に加熱した。この物質を、1-エチル-2-ピロリドン、キシレンおよびSOLVESSO登録商標100で希釈して、透明エナメルを得た。ワイヤコーティングは、32.2の固形分1g、1時間、180°C;DINENISO3251および700mPasの粘度25°C;DIN53015を有した。実施例5撹拌機および温度計を備えた2リットルの三つ口フラスコに、27重量部の水無しコロイド状シリカ溶液50nm、13重量部のドデカンジオン酸、13重量部のピロメリット酸二無水物、29重量部の4,4’-メチレンジフェニルジイソシアネートおよび0.24重量部の金属酸エステル触媒を加えた。この混合物を、二酸化炭素生成が終了するまで最高150°Cに徐々に加熱した。この物質を、1-メチル-ピロリドン、キシレンおよびSOLVESSO登録商標100で希釈して、透明エナメルを得た。ワイヤコーティングは、35.4の固形分1g、1時間、180°C;DINENISO3251および890mPasの粘度25°C;DIN53015を有した。実施例6撹拌機および温度計を備えた2リットルの三つ口フラスコに、22重量部の水無しコロイド状シリカ溶液50nm、9重量部のドデカンジオン酸、9重量部の1,3-ジオキソ-ベンゾフラン-5-カルボン酸、24重量部のジフェニルジイソシアネートおよび0.16重量部の金属酸エステル触媒を加えた。この混合物を、二酸化炭素生成が終了するまで最高150°Cに徐々に加熱した。この物質を、ジヒドロフラン-23H-オン/1,8-ジアザビシクロ[5.4.0]ウンデカ-7-エン3:1、キシレンおよびSOLVESSO登録商標100で希釈して、透明エナメルを得た。ワイヤコーティングは、31.1の固形分1g、1時間、180°C;DINENISO3251および610mPaの粘度25°C;DIN53015を有した。実施例7撹拌機および温度計を備えた2リットルの三つ口フラスコに、25重量部の水無しコロイド状シリカ溶液50nm、20重量部の1,3-ジオキソ-2-ベンゾフラン-5-カルボン酸、18重量部の2,4-ジイソシアナト-1-メチル-ベンゼンおよび0.18重量部の金属酸エステル触媒を加えた。この混合物を、二酸化炭素生成が終了するまで最高150°Cに徐々に加熱した。この物質を、1-エチル-2-ピロリドンおよびキシレンで希釈して、透明エナメルを得た。ワイヤコーティングは、33.3の固形分1g、1時間、180°C;DINENISO3251および720mPasの粘度25°C;DIN53015を有した。実施例8撹拌機および温度計を備えた2リットルの三つ口フラスコに、24重量部の水無しコロイド状シリカ溶液50nm、20重量部の1,3-ジオキソ-2-ベンゾフラン-5-カルボン酸、18重量部の1,6-ジイソシアナトヘキサンおよび0.19重量部の金属酸エステル触媒を加えた。この混合物を、二酸化炭素生成が終了するまで最高150°Cに徐々に加熱した。この物質を、1-メチル-2-ピロリドンおよびキシレンで希釈して、透明エナメルを得た。ワイヤコーィテングは、29.1の固形分1g、1時間、180°C;DINENISO3251および490mPasの粘度25°C;DIN53015を有した。実施例9撹拌機および温度計を備えた2リットルの三つ口フラスコに、24重量部の水なしコロイド状シリカ溶液50nm、20重量部の1,3-ジオキソ-2-ベンゾフラン-5-カルボン酸、11重量部の4,4’-メチレンジフェニルジイソシアネート、10重量部の1,6-ジイソシアナトヘキサンおよび0.19重量部の金属酸エステル触媒を加えた。この混合物を、二酸化炭素生成が終了するまで最高150°Cに徐々に加熱した。この物質を、1-メチル-2-ピロリドンおよびキシレンで希釈して、透明エナメルを得た。ワイヤコーティングは、31.4の固形分1g、1時間、180°C;DINENISO3251および530mPasの粘度25°C;DIN53015を有した。従来技術によるワイヤコーティング組成物比較実施例1~4比較実施例1市販のポリエステルベースワイヤエナメル:PEIDuPont商標VOLTATEX登録商標7140比較実施例2市販の米国特許第6,908,692号明細書によるワイヤエナメル:TPEIDuPont商標VOLTATEX登録商標7740比較実施例3ベースコートとして市販の米国特許第6,908,692号明細書によるワイヤエナメルおよびトップコートとしてポリアミドイミドワイヤエナメル:TPEIDuPont商標VOLTATEX登録商標7740およびPAIDuPont商標VOLTATEX登録商標8227比較実施例4市販のポリアミドイミドワイヤエナメル:PAIDuPont商標VOLTATEX登録商標8132適用1.00mmの裸ワイヤ厚さを有する銅ワイヤを、比較実施例1~比較実施例4および実施例1~実施例9によって記載されたワイヤコーティング組成物を用いて慣用のワイヤコーティングプラントでコーティングし、ここで、実施例1のワイヤコーティング組成物は、TPEIDupont商標VOLTATEX登録商標7740の上にトップコートとしても適用されており、実施例1aをもたらした。適用条件典型的なワイヤエナメル硬化条件は、以下の表1に見出し得る:表1試験結果:コーテッド銅ワイヤの技術データDIN46453およびDINEN60851に従う表2"